ОКСИДНЫЙ КАТАЛИЗАТОР

1. Оксидный катализатор для использования в реакции окисления олефина и/или спирта, который содержит:
молибден, висмут, железо, кобальт и церий; где атомное отношение a висмута к 12 атомам молибдена составляет 2≤a≤6, атомное отношение b железа к 12 атомам молибдена составляет 2,5<b≤5, атомное отношение c кобальта к 12 атомам молибдена составляет 2≤с≤8, атомное отношение d церия к 12 атомам молибдена составляет 0,5≤d≤6, и атомное отношение железо/кобальт составляет 0,4≤b/c≤2,5.
в котором, когда параметр d сложного оксида церия и молибдена, показывающего пик при 33,50° на рентгенограмме, принимается за эталон, уровень изменения d составляет 5000-9000 ч/млн.
2. Оксидный катализатор по п.1, где оксидный катализатор имеет состав, представленный следующей формулой состава (1):
12
a
b
c
d
e
f
g
MoBiFeCoCeABO (1),
в которой Мо представляет собой молибден, Bi представляет собой висмут, Fe представляет собой железо, Со представляет собой кобальт, Се представляет собой церий, А представляет собой по меньше мере один элемент, выбранный из группы, состоящей из цезия и рубидия, В представляет собой по меньшей мере один элемент, выбранный из группы, состоящей из меди, никеля, магния и свинца, a-f представляют собой атомное отношение каждого из элементов к 12 атомам Мо; при этом удовлетворяются значения 2≤a≤6; 2,5<b≤5; 2≤с≤8; 0,4≤b/c≤2,5; 0,5≤d≤6; 0,01≤е≤2 и 0≤f<2, и g представляет собой число атомов кислорода, определенное по валентности составляющего элемента, иного, чем кислород.
3. Способ получения оксидного катализатора по п.1 или 2, который включает следующие стадии:
созревание суспензии исходного материала, содержащей молибден, висмут, железо, кобальт и церий, при температуре выше, чем комнатная температура;
сушка созревшей суспензии исходного материала;
предварительное прокаливание высушенного продукта при 120°C или выше и 350°C или ниже; и
последующее окончательное прокаливание предварительно прокаленного продукта при температуре 400°C или выше и 700°C или ниже.
4. Способ получения ненасыщенного альдегида, включающий стадию окисления по меньше мере одного олефина, выбранного из группы, состоящей из пропилена и изобутилена и/или трет-бутилового спирта с использованием оксидного катализатора по п.1 или 2.